СПЛАВ НА ОСНОВЕ ОЛОВА
ALLOY ON TIN BASIS

Изобретение относится к области металлургии, в частности к составам антифрикционных сплавов на основе олова, используемых для заливки подшипников.
Известен сплав на основе олова, содержащий, мас.%: медь 0,001-9,0; сурьма 10,0, кремний 0,001-1,0; цинк, олово и примеси - остальное [1].
Задача изобретения состоит в повышении износостойкости сплава.
Технический результат достигается тем, что сплав на основе олова, содержащий медь, сурьму, кремний, дополнительно содержит никель и селен при следующем соотношении компонентов, мас.%: медь 7,5-8,5, сурьма 7,5-8,5, кремний 0,01-0,02, никель 0,6-1,0; селен 0,01-0,02; олово - остальное.
В таблице приведены составы сплава.
Компоненты
Состав, мас.%
1
2
3
Медь
7,5
8,0
8,5
Сурьма
7,5
8,0
8,5
Кремний
0,01
0,015
0,02
Никель
1,0
0,8
0,6
Селен
0,02
0,015
0,01
Олово
остальное
остальное
остальное
Износ, мг/см<sup>2</sup> км
~0,1
~0,1
~0,1
Примечание: износ при сухом трении в условиях удельного давления до 20 кгс/см<sup>2</sup>, скорости скольжения до 5,7 м/с, контртело - чугун серый модифицированный (МСЧ 28-48).
Повышение износостойкости сплава достигается за счет комплексного влияния компонентов, входящих в его состав. В структуре сплава присутствуют кристаллы α- и β-твердых растворов сурьмы в олове, кристаллы химического соединения меди с оловом в виде мелких игл и эвтектики. Никель придает сплаву такой структуры твердость. Селен препятствует возникновению зaуceниц. Кремний способствует мелкозернистому строению сплава.
Сплав может быть выплавлен в электропечах.
Источник информации
1. JP 2000-326088, 2000.